(57)【要約】  本発明は、活性炭粒子（１２）と、活性炭粒子（１２）に担持されたグルカン膜（１４）を備えるシガレット主流煙成分吸着剤を提供する。また、本発明は、上記シガレット主流煙成分吸着剤を含むシガレット用フィルタを提供する。
2009116417.tif 000002
【特許請求の範囲】
【請求項１】
活性炭粒子と、前記活性炭粒子に支持されたグルカン膜を備えることを特徴とするシガレット主流煙成分吸着剤。
【請求項２】
前記グルカン膜が、プルランにより構成されることを特徴とする請求項１に記載のシガレット主流煙成分吸着剤。
【請求項３】
前記グルカン膜が、黒色着色料以外の着色料を含有することを特徴とする請求項１に記載のシガレット主流煙成分吸着剤。
【請求項４】
前記グルカン膜が、香料フリーである請求項１に記載のシガレット主流煙成分吸着剤。
【請求項５】
請求項１に記載のシガレット主流煙成分吸着剤を含むことを特徴とするシガレット用フィルタ。
【発明の詳細な説明】
【技術分野】
【０００１】
本発明は、シガレット主流煙成分吸着剤およびこれを含むシガレット用フィルタに関する。
【背景技術】
【０００２】
シガレットに用いる葉タバコ刻には、香喫味を調整するために香料が添加されている。このような香料には、ケーシングソースとしての第１香料と、トップフレーバーとしての第２香料が含まれる。第２香料の成分は比較的揮発性が高く、また熱分解を受けやすい。したがって、第２香料を有するシガレットは、その保管中に第２香料が揮散し、喫煙時の香喫味が減少する。これに加えて、シガレット主流煙成分を吸着するチャコール（活性炭）フィルタを備えたシガレットにおいては、第２香料がチャコールに移行・吸着されて一部香喫味が減少する。第２香料を吸着したチャコールは、タバコの主流煙中の成分除去能が低下する。【０００３】
特許第３７４４９５３号明細書は、活性炭のような脱臭剤を含有するカプセルを含むタバコフィルタを開示している。このカプセルは、タバコを消した時に外的力で破壊して初めて脱臭剤をフィルタ内で放出させ、煙臭を除去するものである。しかし、このタバコフィルタでは、脱臭剤がカプセル内に封じ込められており、喫煙後タバコを消した時に外的力でカプセルを破壊して脱臭剤をフィルタ内で放出させるものであるから、シガレットの喫煙中には脱臭剤はその機能を発揮し得ない。
【発明の開示】
【０００４】
本発明は、非喫煙時には香料の吸着を抑制でき、喫煙時には、シガレット主流煙成分を吸着することができる吸着剤およびシガレット用フィルタを提供することを目的とする。
【０００５】
本発明の１つの側面によると、活性炭粒子と、前記活性炭粒子に支持されたグルカン膜を備えることを特徴とするシガレット主流煙成分吸着剤が提供される。
【０００６】
また、本発明の他の側面によると、本発明のシガレット主流煙成分吸着剤を含むシガレット用フィルタが提供される。
【図面の簡単な説明】
【０００７】
【図１】図１は、本発明の１つの態様に係るシガレット主流煙成分吸着剤の拡大概略断面図である。
【図２】図２は、本発明の１つの態様に係るシガレット主流煙成分吸着剤の一部を拡大して示す概略断面図である。
【図３】図３は、本発明の１つの態様に係るフィルタを備えたシガレットの概略縦断面図である。
【図４】図４は、本発明の他の態様に係るフィルタを備えたシガレットの概略縦断面図である。
【図５】図５は、本発明の吸着剤の香料吸着特性を比較例とともに示すグラフである。
【図６】図６は、本発明の吸着剤入りフィルタ付きシガレットの保存後の香料吸着特性を比較例とともに示すグラフである。
【発明を実施するための最良の形態】
【０００８】
以下、添付の図面を適宜参照しながら、本発明をより詳しく説明する。全図にわたり、同様の要素には同様の符号を付しおり、繰り返しの詳しい説明を省略することがある。【０００９】
本発明のシガレット主流煙成分吸着剤は、活性炭粒子と、活性炭粒子に支持されたグルカン膜を備えるものである。【００１０】
本発明に使用される活性炭は、その由来に特に制限はなく、石炭やヤシ殻等の天然材料を原料として、高温でガスや薬品と反応させて作られる微細孔（直径１０〜２００Å）を持つ球状、粉末状のものを用いることができる。活性炭粒子は、平均粒径が７５〜１０００μｍのものを好適に使用することができる。活性炭の比表面積は、ＢＥＴ法で測定して、好ましくは８００〜２０００ｍ2／ｇであり、より好ましくは１０００〜１２００ｍ2／ｇである。【００１１】
グルカン膜は、例えば、プルラン、マルトデキストリン、ヒドロキシプロピルセルロースなどにより構成され、水溶性である。グルカン膜には、グルカン膜を柔軟にさせるために、ゼラチン等の蛋白質、カラギーナン、ジェランガム、ローストビーンガム、アラビアガム等のガム質糖類、単糖、糖アルコール、セルロース誘導体、グリセリン、ポリエチレングリコール等のポリオールを含有することができる。そのような膜柔軟化剤は、グルカンの重量の０．１％〜３％の量で用いることができる。さらに、グルカン膜は、活性炭の黒色を隠蔽し、吸着剤の美観を向上させるために、黒色着色料以外の着色料を含有することができる。そのような着色料の例を挙げると、アナトー色素等の水溶性色素や炭酸カルシウム等である。着色料は、グルカンを当該着色料の色に着色するに十分な量で用いられ、例えば、グルカンの重量の０．１％〜１％の割合で用いることができる。【００１２】
１つの態様において、本発明のシガレット主流煙成分吸着剤は、香料フリーである（例えば、活性炭粒子にも、グルカン膜にも香料を含まない）。【００１３】
図１は、本発明の１つの態様に係るシガレット主流煙成分吸着剤１０の拡大概略断面図である。この吸着剤１０は、活性炭粒子（担体）１２の表面全体をグルカン膜（例えばプルラン膜）１４が直接覆っているものである。【００１４】
グルカン膜１４の厚さに特に制限はないが、喫煙時のグルカン膜の崩壊性の観点から、最終吸着剤の重量の０．１％〜１０％に相当する量のグルカンを用いてグルカン膜１４を形成することが好ましい。【００１５】
図１に示すタイプの吸着剤は、場合に応じて膜柔軟化剤および／または着色料を含有するグルカンの水溶液または水分散液等から形成することができる。例えば、活性炭粒子を、流動造粒乾燥機に入れ、例えば８０℃以下の温風を吹き込みながら、場合に応じて膜柔軟化剤および／または着色料を含有するグルカン水溶液または水分散液を連続的または間欠的に活性炭粒子の表面に噴霧し、乾燥させる。その場合、グルカン水溶液または水分散液の組成によっては速やかに冷却させる。こうして、活性炭粒子の表面に、グルカン膜が形成される。【００１６】
ここで、グルカン膜１４は、活性炭粒子１２の二次細孔、三次細孔にまで浸入してそれら細孔を塞いでいるものではない。その様子を図２に示す。図２に示すように、グルカン膜１４は、活性炭１２の表面全体を覆っているが、二次細孔、三次細孔１２ａ内には侵入していない。【００１７】
本発明のシガレット用フィルタは、本発明のシガレット主流煙成分吸着剤を含む。【００１８】
図３は、本発明の１つの態様に係るシガレット用フィルタを備えたシガレット（フィルタ付きシガレット）２０の概略断面図である。フィルタ付きシガレット２０は、タバコ刻等のタバコ充填材２２１をシガレット巻紙２２２で巻装したシガレット２２を備える。シガレット２２は、通常のシガレットと同様のものである。シガレット２２の一端には、フィルタ２４が付設されている。フィルタ２４はシガレット２２の一端に直接接して設けられた本発明の吸着剤入りフィルタセクション２４１を備える。主流煙の流れ方向に対しフィルタセクション２４１の下流側端には、プレーンフィルタセクション２４２を設けることができる。【００１９】
吸着剤入りフィルタセクション２４１は、本発明の吸着剤粒子ＡＡＰを分散させた例えばセルロースアセテート繊維２４１ａをフィルタ巻取紙２４１ｂで巻装したものであり、通常のチャコールフィルタにおいてチャコール（活性炭）の代わりに本発明の吸着剤を用いたものと同様のものである。【００２０】
プレーンフィルタセクション２４２は、例えばセルロースアセテート繊維２４２ａのトウをフィルタ巻取紙２４２ｂで巻装して構成することができる。プレーンフィルタセクション２４２には、主流煙のガス成分を吸着する吸着剤は実質的に含まれていない。【００２１】
フィルタセクション２４１および２４２からなるフィルタ２４は、チップペーパ２６によりシガレット２２に取り付けられている。【００２２】
図４は、本発明の別の態様に係るシガレット用フィルタを備えたシガレット（フィルタ付きシガレット）３０の概略断面図である。このフィルタ付きシガレット３０において、シガレット２２にチップペーパ２６により取り付けられたフィルタ３２は、シガレット２２の一端に直接取り付けられた第１のプレーンフィルタセクション３２１と、この第１のプレーンフィルタフィルタセクション３２１と間隔を空けて設けられた第２のプレーンフィルタセクション３２２を備え、その全体が、フィルタ巻取紙３６により巻装されている。第１のプレーンフィルタセクション３２１および第２のプレーンフィルタセクション３２２は、それぞれ、例えばセルロースアセテート繊維３２１ａおよび３２２ａのトウからなることができる。第１のフィルタセクション３２１と第２のプレーンフィルタセクション３２２との間の空洞（キャビティ）３４には、本発明の吸着剤粒子ＡＡＰが充填されている。【００２３】
本発明のフィルタ付きシガレットにおいて、本発明のシガレット主流煙成分吸着剤は、シガレットの非喫煙時（保管中等）には、活性炭が気密性の高いグルカン膜により被覆されているため、シガレット等に含まれる香料の吸着を抑制できる。その結果、喫煙前にシガレット中にデリバリ可能な香料成分の総量が減少しないために、主流煙に香料を比較的高い割合でデリバリすることが可能となる。そして、例えば繰り返される喫煙動作時に発生したタバコ主流煙と接触した際に、初めて、タバコ主流煙中の主に高極性成分（水分等）によりグルカン膜が一部溶解・剥離し、活性炭の本来の吸着機能が発揮され、シガレット主流煙中のガス成分が吸着される。【００２４】
実施例
以下、本発明を実施例により説明する。いうまでもなく、本発明は、それら実施例により限定されるものではない。【００２５】
実施例１
５重量％濃度のプルラン水分散液を調製した。平均粒径２５０μｍの活性炭（通常のチャコールフィルタに用いられているヤシ殻活性炭；比表面積：１０００ｍ2／ｇ）１５ｋｇを転動流動造粒乾燥機（フロイント産業（株）製ＳＦＣ−１５型）に入れ、攪拌翼を約２００ｒｐｍで回転させ、７０〜８０℃の温風を１．０〜２．０ｍ／秒の流速で吹き込み、活性炭粒子の流動層を形成した。攪拌を続け、流動層を維持しながら、そこに、プルラン水分散液を１３０〜１５０ｇ／分で噴霧した。こうして、合計１５ｋｇのプルラン水分散液を活性炭粒子表面に噴霧し、乾燥した。その後、活性炭粒子を５０〜７０℃の温風により３〜５分間乾燥し、所望の吸着剤１４．７ｋｇを得た。得られた吸着剤について、活性炭の表面に塗布されたプルランを定量したところ、４．５重量％のプルラン膜を有することがわかった。【００２６】
実施例２
５重量％濃度のプルラン水分散液を調製した。実施例１と同じヤシ殻活性炭５ｋｇを流動造粒乾燥機（大川原製作所製ＭＧＤ−０５型）に入れ、初期流動を補助するために攪拌翼を約２０ｒｐｍで回転させながら、７５℃の温風を０．６ｍ／秒の流速で吹き込み、活性炭粒子の流動層を形成した。この流動層に、プルラン水分散液を６５ｇ／分で１分間噴霧し、３分間噴霧停止するという間欠噴霧を繰り返すことにより、合計２ｋｇのプルラン水分散液を活性炭粒子表面に噴霧し、乾燥した。その後、速やかに温風温度を室温まで下げ、０．４ｍ／秒の流速で流して冷却を行い、所望の吸着剤を得た。【００２７】
実施例３
１０重量％濃度のヒドロキシプロピルメチルセルロース水分散液を調製した。実施例１と同じヤシ殻活性炭１５０ｇを流動造粒乾燥機（ヤマト科学社製ＧＢ−２２型）に入れ、攪拌翼を約２０ｒｐｍで回転させながら、８０℃の温風を０．６ｍ／秒の流速で吹き込み、活性炭粒子の流動層を形成した。この流動層に、ヒドロキシプロピルメチルセルロース水分散液を連続的に噴霧することにより、合計１５ｇのヒドロキシプロピルメチルセルロース水分散液を活性炭粒子表面に噴霧し、乾燥した。その後、速やかに温風温度を室温まで下げ、０．４ｍ／秒の流速で流して冷却を行い、所望の吸着剤を得た。【００２８】
実施例４
プルラン５重量％濃度、ゼラチン５重量％濃度およびカルボキシメチルセルロース１重量％濃度のグルカン水分散液を調製した。実施例１とヤシ殻活性炭１５０ｇを転動流動造粒機に入れ、底部回転目皿盤を約３００ｒｐｍで、造粒防止用攪拌翼を約３２０ｒｐｍで回転させ、７５℃の温風を０．６ｍ／秒の流速で吹き込み、活性炭粒子の流動層を形成した。この流動層に、上記グルカン水分散液を５０℃に保温しながら連続的に噴霧することにより、合計１５ｇのグルカン水分散液を活性炭粒子表面に噴霧し、乾燥した。その後、速やかに温風温度を室温まで下げ、０．４ｍ／秒の流速で流して冷却を行い、所望の吸着剤を得た。【００２９】
実施例５
実施例１〜４で得られた吸着剤をそれぞれ用いて、チャコールフィルタを製造する通常の方法により吸着剤入りセルロースアセテートフィルタを作製した。得られたフィルタをそれぞれ用いて、図３に示すフィルタ付きシガレットを作製した。吸着剤入りフィルタセクション２４１に添加した吸着剤の量は、フィルタ長１０ｍｍあたり、最大８０ｍｇであった。各シガレットは、保管時において葉タバコの香気成分および第２香料の香気の著しい減少が観察されなかった。しかしながら、各シガレットを喫煙すると、チャコールフィルタを有するシガレットに特有のマイルドな香喫味を味わうことができた。【００３０】
実施例６
（Ａ）
実施例１で得た吸着剤２０ｍｇを、ガラスチューブに充填した。このガラスチューブ内に、２５℃で、リナロール蒸気を２４０ｃｃ／分、飽和水蒸気を４８０ｃｃ／分および窒素ガスを８０ｃｃ／分の流量で同時に４時間流した後、吸着剤に吸着されたリナロールを定量した。【００３１】
また、実施例１で得た吸着剤の代わりに、実施例１の吸着剤の製造に使用したヤシ殻活性炭（比較例）を用いて同様にリナロールの定量を行った。【００３２】
（Ｂ）
実施例１で得た吸着剤２０ｍｇを、ガラスチューブに充填した。吸着剤の吸着機能を発現させることを確実にするために、このガラスチューブ内に、２５℃で、飽和水蒸気を０．５時間流した。しかる後、このガラスチューブ内に、上記（Ａ）と同様にリナロール、飽和水蒸気および窒素ガスを流した後、吸着剤に吸着されたリナロールを定量した。【００３３】
結果を図５に示す。図５に示す結果から明らかなように、本発明の吸着剤は、グルカン膜が溶解しない条件（上記（Ａ））では、リナロールを、通常の活性炭のリナロール吸着量の約１０％しか吸着しなかったが、グルカン膜が溶解する条件（上記（Ｂ））では、リナロールを、通常の活性炭のリナロール吸着量の約９０％吸着した。【００３４】
実施例７
実施例１で得られた本発明の吸着剤４８ｍｇおよび実施例１で用いた通常のヤシ殻活性炭４０ｍｇをそれぞれ用いて、チャコールフィルタを製造する通常の方法により吸着剤入りセルロースアセテートフィルタを作製した。本発明の吸着剤４８ｍｇとヤシ殻活性炭４０ｍｇは、活性炭の量において等しい。【００３５】
得られたフィルタをそれぞれ用いて、図３に示すフィルタ付きシガレットを作製した。これらフィルタ付きシガレットにおいて、メントールをタバコ刻に対して１．３重量％添加した。【００３６】
得られたフィルタ付きシガレットを、２２℃、相対湿度６０％の雰囲気下に蔵置した。蔵置開始から１日経過後、７日経過後、２０日経過後および５７日経過後にシガレットを自動喫煙器で喫煙させ、その主流煙中のメントール量を常法により定量した。結果を図６に示す。図６において、線ａは、本発明の吸着剤入りフィルタ付きシガレットについての結果を、線ｂは、通常のヤシ殻活性炭入りフィルタ付きシガレットについての結果を示す。【００３７】
図６に示す結果から明らかなように、本発明の吸着剤入りフィルタ付きシガレットでは、通常の活性炭入りフィルタ付きシガレットに対し、主流煙中のメントール量が、保存７日経過後では約４６％増加しており、保存２０日経過後では約４８％増加しており、保存５７日後では約４６％増加している。
【図１】
2009116417.tif 000003
【図２】
2009116417.tif 000004
【図３】
2009116417.tif 000005
【図４】
2009116417.tif 000006
【図５】
2009116417.tif 000007
【図６】
2009116417.tif 000008
【手続補正書】
【提出日】平成22年1月15日(2010.1.15)
【手続補正１】
【補正対象書類名】特許請求の範囲
【補正対象項目名】全文
【補正方法】変更
【補正の内容】
【特許請求の範囲】
【請求項１】
活性炭粒子と、前記活性炭粒子に支持された水溶性のグルカン膜を備えるシガレット主流煙成分吸着剤を含むことを特徴とするシガレット用フィルタ。
【請求項２】
前記グルカン膜が、プルランにより構成されることを特徴とする請求項１に記載のシガレット用フィルタ。
【請求項３】
前記グルカン膜が、黒色着色料以外の着色料を含有することを特徴とする請求項１に記載のシガレット用フィルタ。
【請求項４】
前記グルカン膜が、香料フリーである請求項１に記載のシガレット用フィルタ。
【国際調査報告】
2009116417.tif 000009
2009116417.tif 000010
2009116417.tif 000011
2009116417.tif 000012